(57)【要約】  ヘルメットにおけるバイザーシールド、又は、ゴーグルにおけるレンズ等に容易に取り付けることができ、かつ、外れにくい取付シートを提供することを目的とする。  取付シート（１０）は、バイザーシールド又はゴーグルレンズの内壁面である凹曲面に対して曲面に沿って撓ませた状態で取り付ける取付シートであって、厚さ０．１ｍｍ以上のポリカーボネートで構成され、取り付けられていない状態で取付面より曲率が小さい板状の基材シート（１００）と、基材シート（１００）の両面のうち、少なくとも、凹曲面に取り付けられた場合に凹曲面と対向しない面に設けられた防曇層（１０５）とを含み構成されている。
2016148291.tif 000002
【特許請求の範囲】
【請求項１】
凹曲面に対して曲面に沿って撓ませた状態で取り付ける取付シートであって、  厚さ０．１ｍｍ以上のポリカーボネートで構成され、取り付けられていない状態で取付面より曲率が小さい板状の基板と、  前記基板の両面のうち、少なくとも、前記凹曲面に取り付けられた場合に当該凹曲面と対向しない面に設けられた防曇層と  を有する取付シート。
【請求項２】
前記基板と前記防曇層とを合わせた厚さは、５．０ｍｍ以下である  請求項１に記載の取付シート。
【請求項３】
前記凹曲面は、バイザーシールド又はゴーグルレンズの内壁面であり、  前記基板の厚さは、０．２ｍｍ以上１．０ｍｍ以下である  請求項２に記載の取付シート。
【請求項４】
前記凹曲面は、滑らかな三次元凹曲面であり、  前記基板の厚さは、０．２ｍｍ以上０．６ｍｍ以下である  請求項３に記載の取付シート。
【請求項５】
前記防曇層は、前記基板の表面に化学結合した親水性の防曇膜である  請求項３に記載の取付シート。
【請求項６】
バイザーシールドと、  前記バイザーシールドの凹曲面に取り付ける取付シートと、  前記バイザーシールドの凹曲面に前記取付シートを固定するための固定手段と  を有し、  前記取付シートは、  厚さ０．１ｍｍ以上のポリカーボネートで構成され、取り付けられていない状態で取付面より曲率が小さい板状の基板と、  前記基板の両面のうち、少なくともと、前記凹曲面に取り付けられた場合に当該凹曲面と対向しない面に設けられた防曇層と  を有し、  前記固定手段は、少なくとも、前記取付シートの長手方向の両端に設けられ、この両端で前記バイザーシールドに固定する  ヘルメット。
【請求項７】
前記固定手段は、前記バイザーシールドと前記取付シートとの間に配置され、前記バイザーシールドと前記取付シートとの少なくとも一方と対向する面に凸曲面を有する弾性粘着層である  請求項６に記載のヘルメット。
【請求項８】
前記バイザーシールドは、ポリカーボネートで構成され、  前記固定手段は、撓んだ状態の前記取付シートの両端を挟みこんで固定する  請求項６に記載のヘルメット。
【請求項９】
前記固定手段は、少なくとも、前記取付シートの外縁部に連続的に設けられた弾性粘着層である  請求項７に記載のヘルメット。
【請求項１０】
前記固定手段は、前記取付シートの長手方向中央部よりも、前記取付シートの長手方向両端部において、高く盛り上がった弾性粘着層又は幅が広い弾性粘着層である  請求項９に記載のヘルメット。
【請求項１１】
ゴーグルレンズと、  前記ゴーグルレンズの凹曲面に取り付ける取付シートと、  前記ゴーグルレンズの凹曲面に前記取付シートを固定するための固定手段と  を有し、  前記取付シートは、  厚さ０．１ｍｍ以上のポリカーボネートで構成され、取り付けられていない状態で取付面より曲率が小さい板状の基板と、  前記基板の両面のうち、少なくともと、前記凹曲面に取り付けられた場合に当該凹曲面と対向しない面に設けられた防曇層と  を有し、  前記固定手段は、少なくとも、前記取付シートの長手方向の両端に設けられ、この両端で前記ゴーグルレンズに固定する  ゴーグル。
【請求項１２】
厚さ０．１ｍｍ以上５．０ｍｍ以下のポリカーボネート板の少なくとも一方の面に防曇層を形成するステップと、  前記ポリカーボネート板を、前記防曇層が形成された面を凹曲面となるように撓ませた状態で、被取付凹曲面に固定するステップと  を有する防曇シートの取付方法。
【発明の詳細な説明】
【技術分野】
【０００１】  本発明は、取付シート、ヘルメット、ゴーグル、及び、防曇シートの取付方法に関する。
【背景技術】
【０００２】  例えば、特許文献１には、オーバーレイシートをバイザーから離間し、バイザーとオーバーレイシートとの間にシールされた区画を形成するシール部材を備えるバイザー組立体が開示されている。【０００３】  また、特許文献２には、バイザーの視界範囲の外周部に沿って延在するシール又はスペーサを、急速凝固性エラストマー樹脂の射出成型により形成する方法が開示されている。
【先行技術文献】
【特許文献】
【０００４】
【特許文献１】特表２０１０−５１８２７０号公報
【特許文献２】特表２０１０−５４０７８７号公報
【発明の概要】
【発明が解決しようとする課題】
【０００５】  ヘルメットにおけるバイザーシールド、又は、ゴーグルにおけるレンズ等に容易に取り付けることができ、かつ、外れにくい取付シートを提供することを目的とする。
【課題を解決するための手段】
【０００６】  本発明に係る取付シートは、凹曲面に対して曲面に沿って撓ませた状態で取り付ける取付シートであって、厚さ０．１ｍｍ以上のポリカーボネートで構成され、取り付けられていない状態で取付面より曲率が小さい板状の基板と、前記基板の両面のうち、少なくとも、前記凹曲面に取り付けられた場合に当該凹曲面と対向しない面に設けられた防曇層とを有する。【０００７】  好適には、前記基板と前記防曇層とを合わせた厚さは、５．０ｍｍ以下である。【０００８】  好適には、前記凹曲面は、バイザーシールド又はゴーグルレンズの内壁面であり、前記基板の厚さは、０．２ｍｍ以上１．０ｍｍ以下である。【０００９】  好適には、前記凹曲面は、滑らかな三次元凹曲面であり、前記基板の厚さは、０．２ｍｍ以上０．６ｍｍ以下である。【００１０】  好適には、前記防曇層は、前記基板の表面に化学結合した親水性の防曇膜である。【００１１】  また、本発明に係るヘルメットは、バイザーシールドと、前記バイザーシールドの凹曲面に取り付ける取付シートと、前記バイザーシールドの凹曲面に前記取付シートを固定するための固定手段とを有し、前記取付シートは、厚さ０．１ｍｍ以上のポリカーボネートで構成され、取り付けられていない状態で取付面より曲率が小さい板状の基板と、前記基板の両面のうち、少なくともと、前記凹曲面に取り付けられた場合に当該凹曲面と対向しない面に設けられた防曇層とを有し、前記固定手段は、少なくとも、前記取付シートの長手方向の両端に設けられ、この両端で前記バイザーシールドに固定する。【００１２】  好適には、前記固定手段は、前記バイザーシールドと前記取付シートとの間に配置され、前記バイザーシールドと前記取付シートとの少なくとも一方と対向する面に凸曲面を有する弾性粘着層である。【００１３】  好適には、前記バイザーシールドは、ポリカーボネートで構成され、前記固定手段は、撓んだ状態の前記取付シートの両端を挟みこんで固定する。【００１４】  好適には、前記固定手段は、少なくとも、前記取付シートの外縁部に連続的に設けられた弾性粘着層である。【００１５】  好適には、前記固定手段は、前記取付シートの長手方向中央部よりも、前記取付シートの長手方向両端部において、高く盛り上がった弾性粘着層又は幅が広い弾性粘着層である。【００１６】  また、本発明に係るゴーグルは、ゴーグルレンズと、前記ゴーグルレンズの凹曲面に取り付ける取付シートと、前記ゴーグルレンズの凹曲面に前記取付シートを固定するための固定手段とを有し、前記取付シートは、厚さ０．１ｍｍ以上のポリカーボネートで構成され、取り付けられていない状態で取付面より曲率が小さい板状の基板と、前記基板の両面のうち、少なくともと、前記凹曲面に取り付けられた場合に当該凹曲面と対向しない面に設けられた防曇層とを有し、前記固定手段は、少なくとも、前記取付シートの長手方向の両端に設けられ、この両端で前記ゴーグルレンズに固定する。【００１７】  また、本発明に係る防曇シートの取付方法は、厚さ０．１ｍｍ以上５．０ｍｍ以下のポリカーボネート板の少なくとも一方の面に防曇層を形成するステップと、前記ポリカーボネート板を、前記防曇層が形成された面を凹曲面となるように撓ませた状態で、被取付凹曲面に固定するステップとを有する。
【発明の効果】
【００１８】  ヘルメットにおけるバイザーシールド、又は、ゴーグルにおけるレンズ等に容易に取り付けることができ、かつ、外れにくくすることができる。
【図面の簡単な説明】
【００１９】
【図１】ヘルメット１の全体構成を例示する図である。
【図２】ヘルメット１の内側における、シールド９に取付シート１０を固定した状態を模式的に表す図である。
【図３】取付シート１０の取り付け前の状態を例示する図である。
【図４】シールド９に取付シート１０を取り付けた状態を説明する模式図である。
【図５】シールド９に取り付けた取付シート１０のヘルメットの内側にあたる面に水３０が付着した状態を例示する図である。
【図６】シールド９と取付シート１０との間に水３０が付着した状態を例示する図である。
【図７】シールド９に取付シート１０を取り付ける状態（左端領域又は右端領域）を例示する図である。
【図８】取付シート１０の取付方法（Ｓ１０）のフローチャートである。
【図９】変形例１におけるゴーグル２の内側に取付シート１０を取り付けた状態を例示する図である。
【図１０】変形例２における取付シート１０の取り付けを例示する図である。
【図１１】加湿した場合の変形量を測定した試験結果を例示する表及びグラフである。
【図１２】加湿変形試験の実施形態を例示する撮影画像である。
【図１３】バイザーシールドに長期間取り付けた後の変形量を測定した試験結果を例示する表、及び、試験結果を例示する撮影画像である。
【図１４】加湿した場合の曇り度を測定した試験結果を例示する表及びグラフである。
【図１５】ＤＲＹ／ＷＥＴ時における表面硬度を測定した試験結果を例示する表及びグラフである。
【図１６】ＤＲＹ時における落砂表面摩耗値（ＨＡＺＥ値）を測定した試験結果を例示する表及びグラフである。
【図１７】変形例３の取付シート１０及びその取付方法を例示する図である。
【発明を実施するための形態】
【００２０】  以下、本発明の実施形態を、図面を参照して説明する。  まず、本実施形態の概要を説明する。  図１は、ヘルメット１の全体構成を例示する図である。  図１に例示するように、ヘルメット１には、バイザーシールド９（以下シールド９）が設けられ、ヘルメット１の内側であるシールド９の内壁面に取付シート１０が貼り付けられている。  シールド９は、透明な樹脂で形成されている。本例のシールド９は、例えば、ポリカーボネートで形成されている。  取付シート１０は、シールド９のうち、着用者の視界エリアを含む領域に配置されている。
【００２１】  図２は、ヘルメット１の内側における、シールド９に取付シート１０を固定した状態を模式的に表す図である。  図２に例示するように、シールド９の内側には、取付シート１０が取り付けられている。シールド９は、シールド９の内側にあたる内壁面が滑らかな三次元凹曲面状に形成されており、取付シート１０は、その三次元凹曲面状に形成された内壁面に対して曲面に沿って撓ませた状態で、取り付けられている。取付シート１０は、基材シート１００と、粘着層１２０とを含み構成されている。取付シート１０には、基材シート１００の両面にうち、シールド９の凹曲面と対向する面に粘着層１２０が配置されている。また、取付シート１０には、基材シート１００の外縁部に連続的に粘着層１２０が配置されている。取付シート１０は、連続的に配置された粘着層１２０によりシールド９と取付シート２０との間の空間に気密性を持たせた状態で、シールド９に取り付けられている。さらに、取付シート１０には、基材シート１００の両面のうち、少なくともシールド９の内壁面と対向しない面に防曇層１０５が設けられている。取付シート１０は、シールド９に取り付けられることにより、防曇シートとして機能する。
【００２２】  次に、取付シート１０の構成を説明する。  図３は、取付シート１０の取り付け前の状態を例示する図である。  図３（Ａ）は、取付シート１０を例示する平面図であり、図３（Ｂ）は、取付シート１０の断面を例示する図である。また、図３（Ｃ）は、粘着層１２０の断面形状を説明する模式図である。  図３（Ａ）及び図３（Ｂ）に例示するように、取付シート１０は、基材シート１００と、防曇層１０５と、粘着層１２０とを含み構成されている。  取付シート１０は、基材シート１００の両面のうち、少なくとも、シールド９の内壁面と対向する面に防曇層１０５を設けられている。  なお、取付シート１０は、基材シート１００の表面に防曇層１０５を形成してもよいし、基材シート１００と、防曇層１０５を形成した透明シートとを貼り合せて一枚のシートとして構成してもよい。本例の取付シート１０は、基材シート１００の表面に防曇層１０５を形成する場合を具体例として説明する。
【００２３】  ［基材シート１００］  基材シート１００は、本発明に係る基板の一例である。  基材シート１００は、透光性を有する板状又はシート状の樹脂で構成される透明シートである。また、基材シート１００は、シールド９の内壁面に取り付けられていない状態で、シールド９の内壁面より曲率の小さいシート材であり、基材シート１００の両面のうち、少なくとも一方の面に防曇層１０５を設けられている。本例の基材シート１００は、可撓性を有する平面形状の透明シートである。  基材シート１００は、例えば、透過性を有するポリカーボネート、ポリウレタン、ポリアミド、又は、ポリエチレンテレフタレートで構成されている。なお、本例では、基材シート１００は、シールド９と同じ素材であるポリカーボネートで構成された透明シートである。基材シート１００は、ポリカーボネートで構成されるため、耐熱性と耐吸湿性とを備えている。基材シート１００は、耐熱性と耐吸湿性とを備えているため、熱や水分による影響を受けにくく変形量が小さい。さらに、基材シート１００は、ポリカーボネートで構成されるため、可撓性を備え、かつ、弾性的に湾曲させても湾曲前の状態に復元しようとする高い反発力を備えている。基材シート１００は、弾性的に湾曲させることができるため、撓ませた状態でシールド９の内壁面に取り付けることができる。さらに、高い反発力を備えているため、撓ませた状態でシールド９の内壁面に取り付けられることにより、シールド９の内壁面を押圧することができる。これにより、基材シート１００は、粘着層１２０の粘着強度の影響を受けにくい。
【００２４】  また、基材シート１００は、ポリカーボネートで構成された、厚み０．１ｍｍ以上の透明シートである。具体的には、基材シート１００の厚みは、０．２ｍｍ以上１．０ｍｍ以下の厚みで形成されている。好ましくは、基材シート１００の厚みは、０．２ｍｍ以上０．６ｍｍ以下の厚みに形成されている。基材シート１００の厚みは、０．２ｍｍ以上０．６ｍｍ以下の厚みに形成されることにより、シールド９の三次元凹曲面である内壁面に沿うように撓ませることができ、かつ、撓ませてシールド９に取り付けた場合にシールド９の内壁面に接触しない程度の可撓性を持たせることができる。  なお、基材シート１００は、厚みが薄い（０．１ｍｍ未満となる）場合、基材シート１００に設けられた防曇層１０５により曲がってしまう可能性があるため、０．１ｍｍ以上の厚みが好ましい。基材シート１００は複数のポリカーボネートを貼り合せて、厚さ０．１ｍｍ以上の基材シート１００としてもよい。  また、基材シート１００は、シールド９の形状に合わせて、基材シート１００の厚みを選択することが好ましい。具体的には、基材シート１００の厚みは、シールド９の内壁面形状が三次元形状（球面・非球面形状など）である場合、厚みが０．２ｍｍ〜０．５ｍｍが好ましい。また、基材シート１００の厚みは、シールド９の内壁面形状が二次元形状（シリンダー形状など）である場合、厚みが０．５ｍｍ〜１．０ｍｍが好ましい。また、基材シート１００は、取付シート１０に対して、板状のポリカーボネートを熱曲げする前提であれば、基材シート１００の厚みが０．９ｍｍ〜５．０ｍｍであってもよい。
【００２５】  また、取付シート１０の厚み（すなわち、基材シート１００と防曇層１０５とを合わせた厚み）が、５．０ｍｍ以下である厚みである。好ましくは、基材シート１００と防曇層１０５とを合わせた厚さが１．０ｍｍ以下である。より好ましくは、０．６ｍｍ以下の厚みである。  なお、取付シート１０は、基材シート１００と防曇層１０５とを合わせた厚みが５．０ｍｍ以上である場合、シールド９の内壁面である凹曲面形状に沿って撓ませることが困難になり、シールド９から剥がれてくる可能性がある。そのため、基材シート１００と、防曇層１０５とを合わせた厚みが５．０ｍｍ以下である厚みが好ましい。
【００２６】  ［防曇層１０５］  図３（Ｂ）に例示するように、防曇層１０５は、基材シート１００の両面のうち、少なくとも、シールド９の内壁面に取り付けられた場合にシールド９の内壁面と対向しない面に設けられている。つまり、防曇層１０５は、シールド９の内壁面と対向しない面、又は、基材シート１００の両面に設けることができる。本例では、基材シート１００の両面に設けられている。  防曇層１０５は、基材シート１００の表面に化学結合した親水性膜であり、具体的には、親水性ポリマー、又は、界面活性剤を主成分とする防曇液により形成された親水性の防曇膜である。防曇層１０５は、例えば、防曇液を基材シート１００の表面に塗布し、乾燥させることにより形成される。  また、防曇層１０５は、ポリカーボネートで構成されている基材シート１００が変形しない程度の範囲で、膜厚を適宜変更することができる。  なお、主成分がポリエチレンテレフタレート（ＰＥＴ）、又は、酢酸セルロースで形成された透明シートの表面に防曇液を塗布して防曇層１０５を形成し、防曇層１０５を形成した透明シートと、ポリカーボネートで構成されている基材シート１００とを貼り合せてもよい。
【００２７】  ［粘着層１２０］  粘着層１２０は、本発明に係る固定手段の一例である。  図３（Ａ）に例示するように、基材シート１００、及び、粘着層１２０は、左右対称である。粘着層１２０は、基材シート１００の外縁部に連続的に配置されている。ここで、「連続的に配置」とは、本図のように直線又は曲線状に連続している場合だけでなく、破線状なども含む概念である。ただし、シールド９と取付シート２０との間の空間に気密性を持たせたい場合には、粘着層１２０が直線状又は曲線状で閉じた状態であることが好ましい。また、本願における「粘着」とは、粘着性を有することを意味し、純粋な粘着剤のみによるものの他に、接着剤などが固化する前の粘性を有する状態のものも含む概念である。したがって、本願における「粘着剤」とは、純粋な粘着剤だけでなく、粘性を有する接着剤も含む概念である。なお、本実施形態では、接着剤のように固化することない、粘着剤を具体例として説明する。固化しない粘着剤は、着脱自在であり、貼り直しができる点で優れている。
【００２８】  粘着層１２０は、例えば、液体状の弾性粘着剤を基材シート１００の外縁部に塗布し、乾燥させることにより形成される。すなわち、粘着層１２０は、表面に粘着性を有し、かつ、所定の体積を有して弾性変形できる弾性粘着剤で構成され、弾性変形できるスペーサとしての機能と、着脱自在な粘着剤としての機能とを有する。液体状の弾性粘着剤は、例えば、セメダイン株式会社のセメダインＢＢＸ９０９という一液湿気反応形弾性粘着剤である。さらには、粘着層１２０は、基材シート１００とシールド９との間の空間を密閉するためのシーリング材としても機能しており、このシーリング材自体に粘着性があるため、高い密閉性が期待できる。
【００２９】  また、図３（Ａ）に例示するように、粘着層１２０は、基材シート１００の長手方向における中央部の粘着層１２０（粘着層上部１２０Ｃ，及び、粘着層下部１２０Ｄ）より、基材シート１００の長手方向における両端部の粘着層１２０（粘着層左端部１２０Ａ，及び、粘着層右端部１２０Ｂ）が、幅が広い弾性粘着層に形成されている。具体的には、基材シート１００の左端部１００Ａ及び右端部１００Ｂに設けられた粘着層１２０Ａ及び１２０Ｂは、基材シート１００の上部又は下部に設けられた粘着層１２０Ｃ又は１２０Ｄよりも広い幅を有する。すなわち、基材シート１００の左端部及び右端部に設けられた粘着層１２０Ａ及び１２０Ｂは、基材シート１００の上部又は下部に設けられた粘着層１２０Ｃ又は１２０Ｄよりも強い粘着力を有する。
【００３０】  また、図３（Ｃ）に例示するように、粘着層１２０は、凸曲面の断面を有するように盛り上がっている。粘着層１２０は、盛り上がった凸曲面の断面を有する弾性粘着剤で構成されていることによって、様々の当接角度で押圧されても弾性変形して広い接触面を形成し、この接触面でシールド９の内側面と粘着することができる。  また、粘着層１２０は、基材シート１００の上部又は下部に設けられた粘着層１２０Ｃ又は１２０Ｄの粘着力より、基材シート１００の左端部及び右端部に設けられた粘着層１２０の粘着力の方が強い粘着力を有するならば、例えば、基材シート１００の長手方向における中央部の粘着層１２０より、基材シート１００の長手方向における両端部の粘着層１２０が、高く盛り上がった弾性粘着層に形成されてもよい。このように、取付シート１０は、基材シート１００と、防曇層１０５と、粘着層１２０とを含み構成されている。
【００３１】  次に、図４〜図７を用いて、取付シート１０の作用を説明する。  図４は、シールド９に取付シート１０を取り付けた状態を説明する模式図である。  図４（Ａ）は、長手方向におけるシールド９に取付シート１０を取り付けた状態を説明する模式図であり、図４（Ｂ）は、短手方向におけるシールド９に取付シート１０を取り付けた状態を説明する模式図である。  図４（Ａ）に例示するように、取付シート１０は、取り付け前においては略平面形状である取付シート１０を長手方向に撓ませて湾曲させ、取付シート１０を撓ませた状態でシールド９の内壁面に取り付ける。取付シート１０は、ポリカーボネートで構成されているため、撓ませることにより弾性的に湾曲する。そのため、取付シート１０は、シールド９に取り付けられた場合に、長手方向に撓ませる力が取り除かれたことによって取り付け前の状態に復元しようとする力である反発力により、取り付け前の状態に復元しようとする。取付シート１０は、この反発力によって、基材シート１００の外縁部全域に連続する粘着層１２０（不図示）が、全体的にシールド９の内壁面に接触して粘着固定することができる。  また、図４（Ｂ）に例示するように、取付シート１０は、取付シート１０を長手方向に撓ませて湾曲させ、取付シート１０を撓ませた状態でシールド９の内壁面に取り付けることにより、短手方向においてもシールド９の内壁面の曲面に合わせて弾性的に湾曲する。取付シート１０は、シールド９に取り付けられた場合に、取付シート１０の反発力によって取り付け前の状態に復元しようとするため、その反発力により基材シート１００の外縁部全域に連続する粘着層１２０（不図示）が、全体的にシールド９の内壁面に接触して粘着固定することができる。
【００３２】  図５は、シールド９に取り付けた取付シート１０のヘルメットの内側にあたる面に水３０が付着した状態を例示する図である。  図５に例示するように、取付シート１０は、基材シート１００の反発力と、粘着層１２０の粘着力とにより、シールド９（不図示）の内壁面に取り付けられている。取付シート１０は、ヘルメット１の外側とヘルメット１の内側とに温度差を生じた場合、取付シート１０の両面のうち、シールド９と対向しない面に水３０が付着する。  ヘルメット１の内側において、取付シート１０は、基材シート１００の表面に設けられた防曇層１０５により、水３０の付着による曇りを防止する。取付シート１０は、防曇層１０５に付着した水３０を防曇層１０５が吸湿し、基材シート１００は吸湿をしないため、取付シート１０の反発力が維持される。
【００３３】  図６は、シールド９と取付シート１０との間に水３０が付着した状態を例示する図である。  図６（Ａ）は、シールド９の内側に水３０が付着した状態を例示する図であり、図６（Ｂ）は、シールド９の内壁面から取付シート１０を取り外す状態を説明する図である。  図６（Ａ）に例示するように、取付シート１０は、基材シート１００の反発力と、粘着層１２０の粘着力とにより、シールド９の内壁面に取り付けられている。  シールド９は、ヘルメット１の外側とヘルメット１の内側との温度差によって、シールド９と取付シート１０との間のうち、シールド９の内壁面に水３０が付着する。  図６（Ｂ）に例示するように、着用者は、シールド９の内壁面の水３０を取り除くために、シールド９の内壁面から取付シート１０を取り外す。  取付シート１０は、シールド９と取付シート１０との間に水３０があるため、取付シート１０のうちシールド９の内壁面と対向する面に設けられた防曇層１０により水３０の水分を吸湿する。
【００３４】  図７は、シールド９に取付シート１０を取り付ける状態（左端領域又は右端領域）を例示する図である。  図７に例示するように、取付シート１０は、長手方向に撓ませた状態でシールド９の内壁面に取り付けられる。取付シート１０は、シールド９に取り付けられたことによって長手方向に撓ませる力が取り除かれ、取り付け前の状態に復元しようとする力である反発力が生じる。取付シート１０は、生じた反発力により、取付シート１０の左端領域又は右端領域をシールド９の内壁面の方向に押圧される。取付シート１０は、左端領域又は右端領域をシールド９の内壁面の方向に押圧されることにより、凸曲面状に配置された粘着層１２０が変形し、全体的にシールド９の内壁面に接触して粘着固定することができる。
【００３５】  次に、取付シート１０の取付方法を説明する。  図８は、取付シート１０の取付方法（Ｓ１０）のフローチャートである。  図８に例示するように、ステップ１００（Ｓ１００）において、加工者は、ポリカーボネートのシートから、予め設計した形状で、基材シート１００を打ち抜く。基材シート１００は、厚さ０．１ｍｍ以上である。
【００３６】  ステップ１０５（Ｓ１０５）において、加工者は、打ち抜かれた基材シート１００の両面のうち、少なくともシールド９の内壁面に対向しない面に防曇層１０５を形成する。本例での取付シート１０は、基材シート１００の両面に防曇層１０５を形成する。加工者は、例えば、ロールコーターを用いて基材シート１００の表面に防曇液を塗布してもよし、防曇液に基材シート１００を含浸することにより基材シート１００の表面に防曇液を塗布してもよい。
【００３７】  ステップ１１０（Ｓ１１０）において、加工者は、基材シート１００に塗布された防曇液を乾燥させて基材シート１００の表面に防曇層１０５を形成させる。
【００３８】  ステップ１１５（Ｓ１１５）において、加工者は、防曇層１０５を形成された基材シート１００の外縁部に、液体状の弾性粘着剤を塗布する。弾性粘着剤の塗布は、例えば、粘着剤を吐出するノズルを、予めプログラムされた位置及びスピードで移動させて実施する。これにより、所望の形状、幅及び高さに液体状の弾性粘着剤を塗布することができる。
【００３９】  ステップ１２０（Ｓ１２０）において、加工者は、基材シート１００に塗布された弾性粘着剤を乾燥させて、基材シート１００上に粘着層１２０を形成させる。乾燥した粘着層１２０は、埃等の付着を防止するためにフィルム等の保護シートで覆ってもよい。
【００４０】  ステップ１２５（Ｓ１２５）において、加工者は、粘着層１２０が汚れていないか確認する。粘着層１２０が汚れている場合には、Ｓ１３０の工程に移行し、粘着層１２０が汚れていない場合に、Ｓ１３５の工程に移行する。
【００４１】  ステップ１３０（Ｓ１３０）において、加工者は、粘着層１２０の表面を水洗いする。粘着層１２０の表面は、水洗い等によって埃等の汚れを落とすことにより、粘着性が復元する。
【００４２】  ステップ１３５（Ｓ１３５）において、加工者は、取付シート１０を長手方向に撓ませて湾曲させ、取付シート１０を撓ませた状態でシールド９の内壁面に取り付ける。具体的には、加工者は、取付シート１０のうち、シールド９の内壁面に対向しない面（粘着層１２０を設けられていない面）を内側に撓ませた状態で、シールド９の内壁面に取り付ける。また、加工者は、シールド９の内壁面に取り付けたあとに、取付シート１０の外縁部をシールド９の方向に押圧して、粘着層１２０を全体的にシールド９の内壁面に接触させる。
【００４３】  ステップ１４０（Ｓ１４０）において、加工者は、粘着層１２０が全体的にシールド９の内壁面に十分に接触し粘着しているか否かを確認する。粘着層１２０の一部がシールド９の内側面に十分に接触していない場合に、Ｓ１４５の工程に移行し、粘着層１２０が全体的に接触している場合に、取付方法（Ｓ１０）を完了する。
【００４４】  ステップ１４５（Ｓ１４５）において、加工者は、シールド９の内壁面から、取付シート１０を取り外し、Ｓ１２５の工程からやり直す。
【００４５】  このように、本実施形態の取付方法（Ｓ１０）では、取付シート１０の位置を微妙に変更しながら、取付シート１０の取り付け位置を確定させる。
【００４６】  以上説明したように、本実施形態のヘルメット１は、ポリカーボネートで構成され、取り付けられていない状態で取付面より曲率が小さい板状の基材シート１００と、基材シート１００の両面のうち、少なくとも、シールド９の内壁面に取り付けられた場合にシールド９の内壁面と対向しない面に設けられた防曇層１０５とを含み構成された取付シート１０を、長手方向に撓ませてシールド９の内壁面に取り付けられている。ヘルメット１は、取付シート１０を撓ませた状態でシールド９の内壁面に取り付けることにより、取り付け（撓ませる）前の状態に復元しようとする反発力を用いて、基材シート１００の外縁部全域に連続的に配置された粘着層１２０を全体的にシールド９の内壁面に接触させて押圧することができるため、取付シート１０がシールド９の内壁面から剥がれることを防ぐことができる。
【００４７】  また、ヘルメット１は、取付シート１０を粘着層１２０によってシールド９から離間させ、かつ、シールした状態で着脱自在に固定することができる。これにより、ヘルメットに結露防止機能を付加することができる。特に、粘着層１２０が凸曲面の断面を有するため、さまざまな形状のシールドに対応できる。  また、本実施形態の取付シート１０は、製造工程が比較的簡易であり、作業の一部（貼付位置の調整、貼付作業など）を一般ユーザに任せることができる。さらには、粘着層１２０の粘着力は水洗いによって一定程度復元するため、メンテナンスも容易に行うことができる。
【変形例１】
【００４８】  次に、上記実施形態の変形例を説明する。  図９は、変形例１におけるゴーグル２の内側に取付シート１０を取り付けた状態を例示する図である。  図９に例示するように、取付シート１０は、ゴーグル２のゴーグルレンズ８（以下レンズ８）に配置してもよい。取付シート１０は、基材シート１００をレンズ８の形状に合わせて形成され、基材シート１００の両面のうち、少なくとも、レンズ８の内壁面と対向しない面に防曇層１０５（不図示）が設けられている。また、取付シート１０は、基材シート１００の外縁部に粘着層１２０を連続的に配置されている。  このように、取付シート１０は、ゴーグル２のレンズ８にも用いることができ、着脱自在であるため、取付シート１０の内壁面とレンズ８との間に水が付着する場合でも、清掃後に容易に取り付けることができる。
【変形例２】
【００４９】  図１０は、変形例２における取付シート１０の取り付けを例示する図である  図１０に例示するように、シールド９は、その内壁面に固定部２０を設けられている。固定部２０は、シールド９の内壁面に取り付けられ、取付シート１０の端部を固定できるよう、例えば、フック状に形成されている。  また、固定部２０は、シールド９の内壁面に取り付けた取付シート１０の両端に設けられている。具体的には、固定部２０は、シールド９の内壁面のうち、少なくとも、長手方向における取付シート１０の両端を撓ませた状態で挟み込み固定できる位置に配置される。また、固定部２０は、取付シート１０を固定された状態で、シールド９の内壁面にシール層１２２を押し付けることができる程度に固定できる位置に配置されている。
【００５０】  また、取付シート１０は、基材シート１００の外縁部に連続的にシール層１２２を設けられている。シール層１２２は、液体状の弾性シール材であり、例えば、シリコンである。シール層１２２は、連続的に配置されたことにより、シールド９と取付シート１０との間の空間に気密性を持たせた状態で、シールド９に取り付けることができる。
【００５１】  図１０に例示するように、取付シート１０は、一方の端部をシールド９の内壁面に設けられた一方の固定部２０に引っ掛けて固定する。取付シート１０は、一方の端部を固定した状態で長手方向に撓ませ、撓ませた状態で、取付シート１０の他方の端部をシールド９の内壁面に設けられた他方の固定部２０に引っ掛けて固定する。  このように、取付シート１０は、シールド９の内壁面に設けられた固定部２０により、取付シート１０を撓ませた状態でシールド９の内壁面に設けることができる。また、取付シート１０は、固定部２０により、シールド９の内壁面にシール層１２２を押し付けることができる程度に固定できる位置に配置されるため、シール層１２２に粘着性を備えずとも構成することができる。  以上、本発明に係る実施形態について説明したが、これらに限定されるものではなく、発明の趣旨を逸脱しない範囲内において、種々の変更、追加等が可能である。  なお、ヘルメットは、バイク用だけでなく、防災用ヘルメット等であってもよい。また、ゴーグルは、スキー・スノーボード用だけでなく、水泳用等であってもよい。また、眼鏡であってもよい。
【００５２】  ［本実施例と比較例との性能評価］  本実施例、比較例１、及び、比較例２の各防曇シートの性能を下記の試験を行いそれぞれ評価した。  まず、本実施例、比較例１、及び、比較例２の構成を説明する。  本実施例は、ポリカーボネート（ＰＣ）で構成された防曇シートである。本実施例の防曇シートは、厚みが０．３ｍｍであり、透過率が８９．８９％（ＥＮ算出）である。  比較例１は、セルロースアセテート（ＣＡ）で構成された防曇シートである。比較例１の防曇シートは、厚みが０．８ｍｍであり、透過率が８６．２４％（ＥＮ算出）である。  比較例２は、セルロースプロピオネート（ＣＰ）で構成された防曇シートである。比較例２の防曇シートは、厚みが０．８ｍｍであり、透過率が８６．７９％（ＥＮ算出）である。  なお、上記の各防曇シートの透過率の算出方法は、分光測定器を用い紫外線から赤外線までの光をあて、透過率を算出している。
【００５３】  ［１.加湿による変形試験］  図１１は、加湿した場合の変形量を測定した試験結果を例示する表及びグラフであり、図１１（Ａ）は、表であり、図１１（Ｂ）は、グラフである。  また、図１２は、加湿変形試験の実施形態を例示する撮影画像である。図１２（Ａ）は、本実施例の加湿変形試験の実施形態を例示する図であり、図１２（Ｂ）は、比較例１の加湿変形試験の実施形態を例示する図であり、図１２（Ｃ）は、比較例２の加湿変形試験の実施形態を例示する図である。  （試験目的）  試験目的は、本実施例、比較例１、及び、比較例２の各防曇シートを加湿した場合の変形量を比較・評価する。  （試験方法）  試験方法は、図１２に例示するように、約５０℃のウォーターバスに、一部に穴をあけたアクリル板で蓋をする。このアクリル板に設けられた穴と重なる位置に防曇シートを載置し、防曇シートの一方の面を加湿した。  （試験結果）  図１１に例示するように、本実施例、比較例１、及び、比較例２の各防曇シートの変形量は、「初期（加湿なし）」、「加湿１分後」、「加湿１０分後」、「加湿１０分後１．５ 時間経過後」の各時間で測定した。  本実施例は、加湿後（「加湿１分後」、「加湿１０分後」）において変形が見られるものの、「加湿１０分後１．５ 時間経過後」において変形がゼロ（「初期」と同様の状態）となった。  一方、比較例１、及び、比較例２は、加湿後（「加湿１分後」、「加湿１０分後」）において、本実施例の防曇シートよりも大きく変形した。また、「加湿１０分後１．５ 時間経過後」において、本実施例のように変形が解消されず、（「初期」と同様の状態に）復元しなかった。  また、本実施例の防曇シートの厚みは０．３ｍｍであるのに対し、比較例１、及び、比較例２の防曇シートの厚みは０．８ ｍｍと厚く構成されている。比較例１、及び、比較例２は、本実施例に比べて厚みがあるため、本来であれば変形に対しては有利であるはずだが、大きく変形を起こしていた。
【００５４】  ［２.塑性変形試験］  図１３は、バイザーシールドに長期間取り付けた後の変形量を測定した試験結果を例示する表、及び、試験結果を例示する撮影画像を例示する撮影画像である。図１３（Ａ）は、試験結果を例示する表であり、図１３（Ｂ）は、試験結果を例示する撮影画像である。  （試験目的）  試験目的は、防曇シートをバイザーシールドに長期間取り付けた後に取り外し、本実施例、比較例１、及び、比較例２の各防曇シートの塑性変形した変形量を比較・評価する。  （試験方法）  試験方法は、ヘルメットメーカーＣ社のシールドバイザーに防曇シートを取り付けた状態で常温常湿下に５０日間置き、５０日後にシールドバイザーから取り外し防曇シートの変形量を測定する。なお、常温とは例えば５〜３５℃の範囲であり、常湿とは例えば４５〜８５％の範囲である。  （試験結果）  図１３に例示するように、本実施例は、長期間一定形状に保持した場合であっても、過度な熱を加えない限り、取り付け前の形状と略同じ形状に復元する。  一方、比較例１は、長期間一定形状に保持した場合、任意の形状（シールドバイザーの曲面形状）に保持されて、変形した方向と逆方向の応力を加えない限り元に戻らない。
【００５５】  ［３.防曇試験］  図１４は、加湿した場合の曇り度を測定した試験結果を例示する表及びグラフであり、図１４（Ａ）は、表であり、図１４（Ｂ）は、グラフである。  （試験目的）  試験目的は、本実施例、比較例１、及び、比較例２の各防曇シートを加湿した場合の防曇性能を比較・評価する。  （試験方法）  試験方法は、本実施例、比較例１、及び、比較例２の各防曇シートをシート片３０×４０ｍｍに形成し、このシート片に一定温度に熱した蒸気を一定流量あて、「シートの曇り始めの時間」、 測定面積あたり「シートの１／３が曇るまでの時間」及び「シートの１／２が曇るまでの時間」を測定した。  （試験結果）  図１４に例示するように、本実施例は、親水性素材で構成された比較例１、及び、比較例２に比べて、高い防曇性能を有していた。
【００５６】  ［４.表面の硬度試験１］  図１５は、ＤＲＹ／ＷＥＴ時における表面硬度を測定した試験結果を例示する表及びグラフであり、図１５（Ａ）は、表であり、図１５（Ｂ）は、グラフである。  （試験目的）  試験目的は、ＤＲＹ／ＷＥＴ時における本実施例、比較例１、及び、比較例２の各防曇シートの防曇面摩耗抵抗性能を比較・評価する。  （試験方法）  試験方法は、防曇シートの試験片とＪＫ ワイパー（登録商標）の紙片とを接触させた状態で、一定荷重（荷重５００ｇ）を加えながら相対的に擦りあわせ、任意の回数一定方向に往復し摩擦する。一定方向に往復し摩擦することによって試験片の表面に入った傷の本数を測定する。なお、この試験方法では、ＤＲＹ時とＷＥＴ時との各条件下において同様に試験を行う。ＤＲＹ時（初期時）とは、水分を含ませていない状態であり、ＷＥＴ時（濡れ後）とは、一定量表面に水分を含ませた状態である。  （試験結果）  図１５に例示するように、本実施例は、ＤＲＹ時及びＷＥＴ時であっても、比較例１、及び、比較例２に比べてシート表面に傷がつきにくい。この結果は、本実施例の防曇シートが耐吸湿性のあるポリカーボネートで構成され、その表面に防曇加工による防曇層を備えるためである。これにより本実施例は、ＷＥＴ時であっても、水分を含むことなく表面の硬度を維持することができ、表面に傷がつきにくい。  一方、比較例１、及び、比較例２は、ＷＥＴ状態において、本実施例よりシート表面に傷がつきやすい。この結果は、比較例１、及び、比較例２の防曇シートが吸湿性のある材料で構成されためである。これにより、比較例１、及び、比較例２は、ＷＥＴ時において、水分を含むことにより表面の硬度を維持しにくくなり表面に傷がつきやすい。
【００５７】  ［５.表面の硬度試験２］  図１６は、ＤＲＹ時における落砂表面摩耗値（ＨＡＺＥ値）を測定した試験結果を例示する表及びグラフであり、図１６（Ａ）は、表であり、図１６（Ｂ）は、グラフである。  （試験目的）  試験目的は、ＤＲＹ時における本実施例、比較例１、及び、比較例２の各防曇シートの濁度（ＨＡＺＥ値）を比較・評価する。  （試験方法）  試験方法は、防曇シートの試験片の表面である防曇面に、４００ｇの規定粒径の砂（研磨材または研削材）を落下させ、落砂後の試験片の表面における濁度をヘーズメーター（曇り度計）を用いて測定する(JIS T-8147:2003 8.1e 参照)。なお、この試験方法では、ＤＲＹ時の条件下において行う。  （試験結果）  図１６に例示するように、初期時（落砂前）において、本実施例は、比較例１、及び、比較例２と大差のないＨＡＺＥ値である。  一方、落砂後において、本実施例は、比較例１、及び、比較例２に比べてＨＡＺＥ値が明らかに低くなった。
【００５８】  以上の試験結果より、本実施例の防曇シートは、比較例１、及び、比較例２の防曇シートに比べて、熱や水分の影響を受けにくく、また傷もつきにくい。また、本実施例の防曇シートは、比較例１、及び、比較例２の防曇シートに比べて、塑性変形しにくく、さらに撓ませた状態でバイザーシールドの内壁面に取り付け後であっても、撓ませる前の形状に戻る高い復元力を備えていた。  本発明において、例示的な実施形態の前述の説明は、例示および説明のために提供され、発明の範囲を、網羅しているわけではなく、開示される発明に限定することを意図していない。明らかに、多くの修正および変更が可能であることは、当業者にとって明らかである。実施形態は、発明の原理及びその実際の適用を最適に説明するために、選択され、記載された。それによって、当業者が、考慮される特定の用途に適するように、様々な実施形態および変形例について、本発明を理解することができる。本発明の範囲は、以下の特許請求の範囲およびその均等の範囲によって定義される。
【変形例３】
【００５９】  上記のように、ポリカーボネートで基板が構成された取付シート１０は、高湿度環境下において、弾力性を維持し、かつ、変形しにくいという特徴を有する。この特徴を活用して、以下のような変形例も採用できる。すなわち、バイザーシールド又はゴーグルレンズの内壁面に、少なくとも、取付シート１０の内壁面に沿った方向への移動を規制する固定手段を設け、少なくとも、取付シート１０の互いに対向する端部（例えば、取付シート１０の長手方向の両端）が、固定手段によって内壁面に沿った方向に広がらないように固定されている。固定手段は、取付シート１０の周辺部に設けられた弾性粘着層又は粘着シールであってもよいし、内壁面から突出した複数の突起であってもよい。  バイザーシールド又はゴーグルレンズの内壁面に沿って撓ませた状態で、固定手段により取付シート１０を固定した場合、仮に、バイザーシールド又はゴーグルレンズが変形して、複数の固定手段の間の距離が広がったとしても、取付シート１０の弾性力によって、固定手段と取付シート１０の係合状態が維持され、取付シート１０の脱落防止が期待できる。また、本例の取付シート１０は、その端部において、高湿度環境下であっても、バイザーシールド又はゴーグルレンズの内壁面から離間する方向への変形が比較例に比べて小さいため、固定手段の規制方向は、内壁面に沿った外側方向だけで足りる。
【００６０】  図１７は、変形例３の取付シート１０及びその取付方法を例示する図である。なお、本例では、取付シート１０に粘着層１２０を設けられているが必須ではない。  図１７（Ａ）に例示するように、本例の取付シート１０の長手方向の両端に、端部切欠き１３０が設けられている。また、本例のシールド９の内壁面には、２つの固定突起２２が設けられている。２つの固定突起２２の間の距離は、図１７（Ａ）に例示するように、シールド９の内壁面に沿って取付シート１０を撓ませた状態で係合する程度である。端部切欠き１３０は、固定突起２２と接触していてもよいし、僅かに離間していてもよい。  本例における取付方法は、図１７（Ｂ）に例示するように、まず、取付シート１０を撓ませた状態で、シールド９の内壁面に設けられた２つの固定突起２２に、取付シート１０の互いに対向する端部（端部切欠き１３０）を係合させる。次に、図１７（Ｃ）に例示するように、端部（端部切欠き１３０）を係合させた状態で、取付シート１０をシールド９の内壁面に押し付ける。  取付シート１０の外縁部に弾性粘着層である粘着層１２０又は粘着テープが設けられている場合には、取付シート１０をシールド９の内壁面にしっかりと押し付けて粘着させる。なお、取付シート１０の外縁部に粘着層１２０又は粘着テープが設けられていない場合には、取付シート１０の端部切欠き１３０に、シールド９の内壁面の固定突起２２をしっかりと嵌め込む。  このように、本変形例では、固定突起２２を、取付シート１０の取付位置を決定するための位置決め機構としている。
【符号の説明】
【００６１】  １…ヘルメット  ９…シールド  １０…取付シート  １００…基材シート  １０５…防曇層  １２０…粘着層  ２…ゴーグル  ８…レンズ  ２０…固定部  １２２…シール層  １３０…端部切欠き  ２２…固定突起
【図１】
2016148291.tif 000003
【図２】
2016148291.tif 000004
【図３】
2016148291.tif 000005
【図４】
2016148291.tif 000006
【図５】
2016148291.tif 000007
【図６】
2016148291.tif 000008
【図７】
2016148291.tif 000009
【図８】
2016148291.tif 000010
【図９】
2016148291.tif 000011
【図１０】
2016148291.tif 000012
【図１１】
2016148291.tif 000013
【図１２】
2016148291.tif 000014
【図１３】
2016148291.tif 000015
【図１４】
2016148291.tif 000016
【図１５】
2016148291.tif 000017
【図１６】
2016148291.tif 000018
【図１７】
2016148291.tif 000019
【国際調査報告】
2016148291.tif 000020
2016148291.tif 000021
2016148291.tif 000022
2016148291.tif 000023
2016148291.tif 000024
2016148291.tif 000025
2016148291.tif 000026
2016148291.tif 000027